廃材から、石炭、アスファルト、液体炭化水素、有機酸、メタンガスおよび/または水素を製造する方法であって、a廃材を準備し、b該廃材を、700nm~1mmの波長を有する低周波マクロ波の照射に付し、温度205°C~900°C、圧力1.0バール~19.0バールにして、石炭を生成し、c随意に、工程bからのガス状の残存材料に、DPPB102として特定される固体金属の存在下で物理化学的反応に付し、温度180°C~500°C、圧力0.98バール~5.5バールにして、アスファルトを生成し、d随意に、工程bまたはcからのガス状の残存材料を、物理化学的反応および/または凝縮に付し、温度150°C~750°C、圧力0.96バール~200バールにして、液体炭化水素を生成し、e随意に、工程b、cまたはdからのガス状の残存材料を、DPPD102として特定される固体金属の存在下で物理化学的反応に付し、温度50°C~150°C、圧力0.95バール~1.5バールにして、有機酸を生成し、f随意に、工程b、c、dまたはeからのガス状の残存材料を、吸収剤洗浄および室温での冷却に付し、メタンガスおよび水素を生成し、前記廃材は、その乾燥重量に対して、9~85の炭素含有量、1~15の水素含有量、および0~65の酸素含有量の組成を有することを特徴とする方法。廃材を処理する方法であって、廃材を準備し、該廃材を、700nm~1mmの波長を有する低周波マクロ波の照射に付し、温度205°C~900°C、圧力1.0バール~19.0バールにし、前記廃材は、その乾燥重量に対して、9~85の炭素含有量、1~15の水素含有量、および0~65の酸素含有量の組成を有することを特徴とする方法。前記照射は、セルロースまたはセルロース誘導体、炭素化合物、および/または水の存在下で行われ、および/または工程cは、炭化水素または炭化水素の混合物の存在下で行われ、および/または工程dは、炭化水素または炭化水素の混合物、および/または酸化剤の存在下で行われ、および/または工程eは、5~40の有機酸溶液、および/または固体金属、および/または5~50の濃度の硫酸鉄溶液の存在下で行われることを特徴とする、請求項1または2に記載の方法。工程bにおいて得られた石炭を、ガス状の残存材料から分離し、および/または工程cにおいて得られたアスファルトを、ガス状の残存材料から分離し、および/または工程dにおいて得られた液体炭化水素を、ガス状の残存材料から分離し、および/または工程eにおいて得られた有機酸を、ガス状の残存材料から分離し、および/または工程fにおいて得られたメタンガスおよび水素を、残存材料から分離することを特徴とする、請求項1~3のいずれか1項に記載の方法。反応混合物に添加されるアルカリ試薬を用いて、工程bおよび/または工程cおよび/または工程dおよび/または工程eの間、イオウ、塩素、リン、臭素および/またはホウ素ならびに重金属などの無機物質の沈殿をさらに含むことを特徴とする、請求項1~4のいずれか1項に記載の方法。工程eと工程fとの間で、水の熱還元を行うことをさらに含むことを特徴とする、請求項1および3~5のいずれか1項に記載の方法。前記廃材は、少なくとも50の有機材料を含むことを特徴とする、請求項1~6のいずれか1項に記載の方法。前記廃材は、植物の葉および枝、果物の皮、油、穀草類および油糧種子の皮および殻、生ごみ、トウダイグサ、ナンヨウアブラギリおよび/またはサトウキビの絞りかす、タバコ、綿、おがくず、かんなくずなどの植物廃棄物、および/または林業からの全ての廃棄物、および/または農工業廃棄物からの全ての他の有機廃棄物、剪定廃棄物、雑草および/または全ての種類の野菜残部、骨などの動物由来の固形廃棄物、肥料、食肉産業からの固形廃棄物および/または動物由来の他の種類の廃棄物、プラスチック、紙、ゴム、タイヤ、天然および合成布、ラテックス、おむつおよび/または使い捨てタオルを含むこと特徴をする、請求項1~7のいずれか1項に記載の方法。前記廃材は、イオウ、塩素、リン、臭素、ホウ素および/または重金属などの無機成分を含むことを特徴とする、請求項1~8のいずれか1項に記載の方法。前記廃材は、タイヤ、テトラパック容器および/または亜鉛めっき金属を含むことを特徴とする、請求項1~9のいずれか1項に記載の方法。請求項1~10のいずれか1項に記載の方法によって得られ得る製品。請求項1~10のいずれか1項に記載の方法の工程bから得られ得る製品であって、石炭であることを特徴とする製品。請求項1および3~10のいずれか1項に記載の方法の工程cから得られ得る製品であって、アスファルトであることを特徴とする製品。アスファルトのイオウ含有量は0.5以下であることを特徴とする、請求項13に記載の製品。アスファルトは、四塩化炭素における98~99.9の溶解度および0.1~1.0の灰含有量を有し、アスファルトは、オリエンシススポットテストに付したとき、陰性のテスト結果を示すことを特徴とする、請求項13または14に記載の製品。実施例1都市固形廃棄物残留物MSWのRMOプロセスによる処理RMOプロセスの本実施例が、MSWに由来する有機物に適用された。有機物200kgが、分離され、RMO装置において処理された。MSWの組成が、表1に示される。表1の第1欄は、RMOプロセスの実行中に処理されて有用な製品になる、廃棄物の一部を示す。表2の第2欄は、処理されて有用な製品にはならないが、RMOプロセスの間に殺菌される、廃棄物の一部を示す。1.都市固形廃棄物残留物固形廃棄物MSWは、自家、店舗、オフィス、およびサービスから発生する廃棄物の他に、有害であると分類されず、その性質または組成によって、前の場所または前の活動において生成されたものに匹敵しうる、すべてのものから得られる。1.1組成MSWは、異なる材料の様々な割合を有する。以下は、一般的な都市固形廃棄物の代表的なサンプルである。それは、分離の前に、有機物および無機物に分類されている。有機材料だけが、本実施例において処理された。家庭から生成された他の廃棄物は、それらの有毒性により、危険廃棄物と見なされる。それらの廃棄物は、本実施例の一部ではないが、RMOプロセスによって別個に処理できる。それらは、安全上の理由で、特別な処理を必要とするので、別個に処理される:鉱油。車両からの生成物。車両バッテリ。電子装置からの廃棄物。携帯電話、コンピュータなど。家庭電化製品。CFCを含むことがあり、オゾン層に有害である。薬品。電池。塗料、接着剤、溶剤、ワックスなどの形態の化学薬品。体温計。蛍光灯および電球。2本処理に提供される材料の特性および組成2.1紙原材料として、樹木の皮を剥ぎ、スライスし、蒸解の処理において、ペーストが得られる。これは、洗浄および漂白され、その後、紙またはボール紙の製造に進む。それは、たとえば新聞紙、包装、および包装などとして使用される。それは、たとえば新聞紙、包装、包装などに用いられる。1人当たり、1年当たりの消費量が大きいので、廃棄の流れにおけるその割合は大きい。紙は、MSWの組成全体の11を形成する。2.2.プラスチックこれらの材料は、過去半世紀の間に我々の文明に組み込まれてきた。その汎用性、加工の容易さ、低コスト、環境因子に対する耐性、および透明性などにより、実質的にすべての工業において広く用いられている。特定の性質を有する材料を得るために、プラスチックは、添加物およびフィラーと共に、1つ以上のポリマを組み合わせることによって得られる。ポリマは、構造単位がモノマである、合成高分子化合物である。多数の重合反応が、高分子化合物を形成する。それらは、有機物で構成され、それらの成分は、本質的に、炭素および水素からなり、酸素、窒素、塩素、イオウ、ケイ素、およびリンなどの他の要素の割合は小さい。それらは、再生可能であろうとなかろうと、天然資源から得られるが、すべての市販のポリマが石油に由来するものであることに注意すべきである。ポリマは、合成反応によって石油工業から得られる天然材料であり、そのことは、ポリマを、非常に抵抗的な材料にし、実質的に変形不可能にする。最後の特徴は、それらを、廃棄後、長い間にわたって埋め立て地にそのまま留まらせる。ポリマの3つの主要な群が存在する:熱可塑性樹脂、熱硬化性樹脂、エラストマ。熱可塑性ポリマは、加熱されると、軟化して、流動を引き起こし、温度が再び下がると、固まって硬くなる。この物性は、弱いファンデルワールス力だけによって連結された巨大分子鎖の無秩序化によってもたらされる。熱可塑性ポリマは、包装工場において最適に用いられる。熱可塑性ポリマのうちでも以下のものである:ポリオレフィン。さらに以下のように分類される:1.LDPE低密度ポリエチレン2.HDPE高密度ポリエチレン3.PPポリプロピレンPVCポリビニルクロライドPSポリスチレンPETポリエチレンテレフタレート熱硬化性ポリマは、加熱しても、軟化または流動体とはならないが、温度が上昇し続けると分解する。したがって、熱硬化性ポリマは、繰り返して成形することができない。熱硬化性ポリマは、強力な共有結合によって互いに結合された高分子鎖からなる。熱硬化性ポリマのうちでも以下のものである:フェノール樹脂アミノ樹脂ポリエステル樹脂エポキシ樹脂ポリウレタン最後に、エラストマポリマは、強力な共有結合によって結合される鎖を有する。該ポリマの構造によって、それらは、外力によって変形しやすく、外力が除去されると、本来の大きさおよび/または形状を速やかに取り戻しやすいものにされる。例としては以下がある:NR天然ゴムSRR合成ゴムブタジエンスチレンEPM-EPDMゴム飽和スチレンプロピレンCRクロロプレンゴムプラスチックは、全組成の8のMSWを構成する。2.3テトラパック容器テトラパック容器のマーケッティングは1963年に始まった。多素材容器は、ボール紙シート、アルミニウムシート、その他のプラスチックシートによって形成される。それらは、紙、ボール紙で作られて、商業的な意匠が刷り込まれる。次いで、アルミニウム箔が積層され、最後にはポリエチレンフィルムが積層される。このようにして得られたロール材は、包装用容器の製造に利用される。RMOプロセスは、このような材料を処理するための最適な方法である。プラスチックフィルムとボール紙とは放射線分解法によって完全に分離され、光子標的石炭、燃料ガス、アスファルト、酸および燃料に変換される。該プロセス内での両方の重量損失による酸化を受けないアルミニウム箔は除去される。2.4残骸有機物残骸有機物とは、調理済みまたは未調理の食品ごみ、庭から出るごみなどである。その化学組成はよく知られており、特に、油脂、炭水化物、タンパク質などである。有機物は、家庭用ごみの50を占める。2.5布地、木材有機廃棄物布地、木材および家具は、MSWを構成する最後の要素である。それらは、それ自体においては有害ではないが、その大きさゆえに問題を生じさせることがある。マットレス、家具などがそうである。これらの材料は本例の一部ではないが、RMOプロセスで完全に処理することが可能である。2.6その他の廃棄物このグループは、異種組成物のものであり、多くの成分は、RMOプロセスによってそれぞれ別個に安全に処理することが可能であり、および/または他の方法で補完することが可能である。それらは本例の一部ではない。なぜなら、その中には有害廃棄物を構成するものも含まれている可能性があるので、特別な注意が必要であるからである。各国の各法律には、PCB、廃油、電池などは、その汚染性のために、それらを管理する特定の規則が含まれている。ポリ塩化トリフェニル、ポリ塩化ビフェニルPCBは、熱流体または作動液として使用され、冷蔵庫に存在している。電池は、化学エネルギを電気エネルギに変換可能な電気化学デバイスである。それらは、水銀、カドミウム、亜鉛、鉛、ニッケル、リチウムなどの有害材料を含んでいる可能性がある。以下のいくつかのタイプがある:アルカリ電池炭素-亜鉛電池リチウムボタン電池水銀ボタンおよび円筒型電池カドミウム-ニッケル電池銀ボタン電池亜鉛ボタン電池一本の酸化水銀電池で、200万ガロンの水を健康に害をもたらすレベルにまで汚染する。すべての電池が同じような汚染の可能性を有しているわけではない。いくつかのものは、酸化水銀、酸化銀、ニッケル-カドミウムとしてリサイクルされるが、アルカリ電池、亜鉛-鉛電池などはそうではない。これらは特別な保管をすべきである。蛍光灯および省エネ型電球は、水銀を含んでいるので、残余のMSWと一緒に除去してはいけない。異種の組成物である医薬品の処分は、他の廃棄物と共に混合されて未処理のまま別にしておく場合、環境に害を及ぼす。フェノール含有鉱油、塩素化化合物、PCBなどは、水中、土壌に放棄された場合や、大気に放出されるような不適切な処理がなされる場合には、汚染性が高いものである。塗料、溶剤、ニス、洗浄剤、現像液などは有害廃棄物であり、一旦回収して特定の処理を行うことが必要である。電子デバイスは、廃棄した後嵩高いという問題があり、寿命が長く、急速に広がっていく。最後に、無害廃棄物に一部に家庭用植物油オリーブ油、ヒマワリ油、トウモロコシ油がある。それらは揚げ物などに使用することによって劣化して、廃棄物となる。有害であるとはみなされないが、排水管に流すべきではない。なぜなら、これは水の上に膜を形成することになり、酸素による適切な排水浄化を妨げるからである。3.RMOプロセス3.1初期条件フェーズbを行うための反応槽は、空の状態でその内部の温度は383°Cであり、フェーズcを行う反応槽は191°C、フェーズdを行う反応槽は98°C、フェーズeを行う反応槽は10°Cの内部温度とした。反応槽の圧力はすべて大気圧とした。有機物質の重量を表1に示す第1欄。この物質の全量は200kgであり、18.3の水分を含んでいた。この有機材料は、反応器の底に導入され、該反応器は処理槽内部壁中にあり、該処理槽は、次いで、フェーズbの外部容器内に設けられるRMO装置内に挿入される。反応槽の外部壁はバーナと接触させた。3.2プロセスレポート午前8時13分:RMO装置内に該材料を装填。内部の反応槽は、防爆油圧弁が存在する結果として耐圧力密封がなされている。光子放射の実行は、該材料の内部温度を測定する計測器を使用してモニタされる。ガス化は、1.015バールの圧力で開始され、該材料の周辺温度は207.5°Cを示す。この温度は、当該プロセスの最初の1時間、赤外光子放射線をあてることによって、平均して10.4°C/分の速度で上昇させた。この増加は、当初はもっと急速であった最初の12分間は、21°C/分。当該システムの内部圧も、温度の上昇と共にゆっくりと増加した。午前8時15分:当該プロセスが、RMO装置のすべての反応槽において同時に進行した。1.034バールの内圧が記録された。最初の製品として、燃焼ガスのガス状混合物が生成され、その組成は、COが48、水蒸気が23、空気が29であった。このガス状混合物は、最初の10分間において、メタンに乏しい1容量部のガスとメタンガスに富む3容積部のガスとの混合物でバーナへのフィードバックとして使用された。午前8時23分:プロセス開始後8分で、反応槽eから放出された酸の沈殿が観察された。液体炭化水素およびアスファルトの放出はまだ開始されなかった。酸の放出速度は次第に増加した。生成されたガスの組成は、貯蔵、および/または、RMOプロセスを行うために燃料バーナに直接適用するに適切な水準に到達している。午前8時31分:プロセス開始後16分で、反応槽dにおける液体炭化水素の第1の放出が観察された。一方、酸の放出は増加しながら維持された。アスファルトの放出はまだ開始しなかった。液体炭化水素の放出速度も次第に増加した。午前9時8分:プロセス開始後53分で、反応槽bから液体アスファルトの放出が開始した。一方、酸および液体炭化水素の放出はピークに達し、ピークのまま維持された。このとき、有機出発材料は、835°Cの一定温度であった。システム内部圧は1.077バールで、このプロセスにおける最大値に達した。このときからこの処理のためのエネルギの外部への適用は鈍化していった。なぜなら光子放射場が、有機物質全体に亘って形成されたからである。アスファルト生成の放出は依然として増加し、他の製品の放出は次第に低下した。午前10時30分:ガスの放出は最小にまで低下し、一方他の製品の放出は続いた。システム内部圧は、1.029バールであり、このプロセスにおける最低値を記録した。フェーズbの反応槽の底部では、10~15分間、1m3/分の流量で水蒸気が導入され、一方バーナは停止させて、廃棄物の熱で、水素およびCO2などのガスを発生させた。このことはアスファルト、酸、有機材料の液体炭化水素の放出を加速させた。この有機材料はこのときまでに炭化され、温度は835°Cから400°Cに次第に低下していた。この放出は3つの沈降分離装置から得られた。放出ガスは、この時点で、水素H、ならびにCO2および多量のメタンであると判断された。午前10時43分:プロセスは、400°Cの温度が記録されたとき終了した。この時点で、水蒸気の注入を停止した。午前10時50分:石炭を含む槽を抜き出し、この槽を放出の前に4時間冷却した。10時55分:この時点でRMO装置は、新規の有機物質が装填される新たな槽を導入する新たなプロセスの開始のために利用される。4.RMOプロセスの物質収支実施例2実施例3RMOプロセス綿実試料は、RMOプロセスに付した。得られた製品は石炭であった。生成された石炭の分析結果の評価カルボスルファン初期濃度のわずか1.2736mg/Kgに相当が、RMOプロセス後に存在した。カルボキシン初期濃度のわずか0.822mg/Kgに相当が、RMOプロセス後に存在した。